【手続補正書】
【提出日】平成15年8月20日(2003.8.20)
【手続補正１】
【補正対象書類名】明細書
【補正対象項目名】特許請求の範囲
【補正方法】変更
【補正の内容】
【特許請求の範囲】
【請求項１】
高透過率、低放射率の被覆済み物品であって、
ａ．透明な非金属性基体と；
ｂ．１つのレベルが他のレベルよりも低い、２つのレベルの電気抵抗を有し、２つのレベルの中の低い方のレベル状態にある赤外線反射性の金属フィルムと；
ｃ．前記基体と前記金属フィルムとの間の誘電性非反射性のベースフィルムとを含み、該ベースフィルムが、
ｄ．前記金属フィルムと接触する第１物質の結晶質金属接触フィルム部分であって、前記金属フィルムと調和する結晶質フィルム部分と、
ｅ．第１物質以外の第２物質を含むサポートフィルム部分と
を含む被覆済み物品。
【請求項２】
金属接触フィルム部分が酸化亜鉛である、請求項１記載の被覆済み物品。
【請求項３】
金属フィルムが銀を含む、請求項２記載の被覆済み物品。
【請求項４】
サポートフィルム部分が第１物質よりも化学的かつ熱的に耐性な物質を含む、請求項１記載の被覆済み物品。
【請求項５】
サポートフィルム部分が非晶質物質を含む、請求項１記載の被覆済み物品。
【請求項６】
サポートフィルム部分が亜鉛及びスズの酸化物のフィルムを含む、請求項５記載の被覆済み物品。
【請求項７】
金属フィルムに接触するプライマーフィルムと、プライマーフィルムに接触する誘電性非反射性フィルムとをさらに含む、請求項１記載の被覆済み物品。
【請求項８】
基体がガラスを含み、プライマーフィルムが部分的に酸化され、かつ金属フィルムをガラスの高温熱処理による酸化から保護するために有効な厚さと組成とを有する、請求項７記載の被覆済み物品。
【請求項９】
プライマーフィルムがチタンを含む、請求項８記載の被覆済み物品。
【請求項１０】
請求項８記載の被覆済み物品の使用方法であって、焼き戻しのために物品を加熱し、続いて急冷するか、又はガラスの熱強化若しくは曲げのために物品を加熱することを含む方法。
【請求項１１】
高透過率、低放射率の被覆済み物品であって、
ａ．透明な非金属性基体と；
ｂ．選択的に配向した粒子成長を有する金属フィルムと；
ｃ．基体と金属フィルムとの間の誘電性非反射性のベースフィルムと
を含み、該ベースフィルムが、
ｄ．金属フィルムと接触する第１物質の結晶質金属接触フィルム部分と、
ｅ．第１物質以外の第２物質を含むサポートフィルム部分と
を含む被覆済み物品。
【請求項１２】
ａ．基体がガラスを含み、
ｂ．金属フィルムが視射角方法によって測定して、｛２２０｝ピークが｛１１１｝ピークよりも上昇するＸ線回折スペクトルを有する銀を含み、
ｃ．金属接触フィルム部分が結晶質酸化亜鉛を含み、
ｅ．サポートフィルム部分が非晶質物質を含む、
請求項１１記載の物品。
【請求項１３】
非晶質サポートフィルム部分が酸化亜鉛フィルム部分に接触する、亜鉛とスズの酸化物を含む、請求項１２記載の被覆済み物品。
【請求項１４】
高い透過率、低い放射率の被覆済み物品であって、
ａ．透明なガラス基体と；
ｂ．１つのレベルが他のレベルよりも低い、２つのレベルの電気抵抗を有し、２つのレベルの中の低い方のレベル状態にある赤外線反射性の金属フィルムと；
ｃ．基体と金属フィルムとの間に位置し、金属フィルムと接触する結晶質金属接触フィルムであって、該金属フィルムと調和する結晶質フィルムと；
ｄ．金属フィルムと接触するプライマーフィルムであって、ガラスの焼き戻し中に金属フィルムを保護するために有効な厚さと組成とを有するプライマーフィルムと
を含む物品。
【請求項１５】
プライマーフィルムがチタンを含む、請求項１４記載の物品。
【請求項１６】
チタンプライマーフィルムが２０Åより大きい厚さ（ＸＲＦ方法）を有する、請求項１５記載の物品。
【請求項１７】
高透過率、低放射率の被覆済み物品であって、
ａ．透明なガラス基体と；
ｂ．選択的に配向した粒子成長を特徴とする低い抵抗形である銀フィルムと；
ｃ．基体と銀フィルムとの間に位置し、銀と接触する結晶質酸化亜鉛フィルムと；
ｄ．銀フィルムと接触するプライマーフィルムであって、ガラスの焼き戻し中に銀フィルムを保護するために有効な厚さを有するプライマーフィルムと
を含む物品。
【請求項１８】
プライマーフィルムがチタンを含む、請求項１７記載の物品。
【請求項１９】
チタンプライマーフィルムが２０Åより大きい厚さ（ＸＲＦ方法）を有する、請求項１８記載の物品。
【請求項２０】
高透過率、低放射率の被覆済み物品であって、
ａ．透明な非金属性基体と；
ｂ．該基体上の誘電性非反射性フィルムと；
ｃ．非反射性フィルム上の赤外線反射性金属フィルムと；
ｄ．該金属フィルム上のチタンを含むプライマーフィルムであって、下側の約２２Å（ＸＲＦ方法）から上側の約３０Å（ＸＲＦ方法）までの範囲内の厚さを有するプライマーフィルムと
を含む物品。
【請求項２１】
プライマーフィルムが下側の約２４Å（ＸＲＦ方法）から上側の約２８Å（ＸＲＦ方法）までの範囲内の厚さを有する、請求項２０記載の被覆済み物品。
【請求項２２】
非反射性フィルムが金属フィルムと接触する結晶質酸化亜鉛のフィルムを包含する、請求項２０記載の被覆済み物品。
【請求項２３】
非反射性フィルムが亜鉛−スズ合金の酸化物のフィルムと酸化亜鉛のフィルムとを包含する、請求項２２記載の被覆済み物品。
【請求項２４】
高透過率、低放射率の被覆済み物品であって、
ａ．透明な非金属性基体と；
ｂ．該基体上に付着した誘電性非反射性ベースフィルムであって、結晶質金属接触フィルム部分とサポートフィルム部分とを包含し、該サポートフィルム部分が基体と接触し、該サポートフィルム部分が結晶質金属接触フィルム部分以外の物質から成るベースフィルムと；
ｃ．ベースフィルムの結晶質金属接触フィルム部分上に付着した金属反射性フィルムと；
ｄ．金属反射性フィルム上に付着したプライマーフィルムと；
ｅ．プライマーフィルム上に付着した誘電性非反射性フィルムと
を含む物品。
【請求項２５】
誘電性非反射性フィルム上に付着した外部保護オーバーコート層をさらに含む、請求項２４記載の被覆済み物品。
【請求項２６】
透明な非金属性基体がガラスであり、サポートフィルム部分がスズ酸亜鉛フィルムであり、結晶質金属接触フィルム部分が酸化亜鉛フィルムであり、金属反射性フィルムが銀フィルムであり、プライマーフィルムが約２２〜３０Åの範囲内の厚さを有するチタン金属として付着され、誘電性非反射性フィルムがスズ酸亜鉛フィルムであり、外部保護オーバーコート層が酸化チタンフィルムである、請求項２５記載の被覆済み物品。
【請求項２７】
高透過率、低放射率の被覆済み物品であって、
ａ．透明な非金属性基体と；
ｂ．該基体上に付着した第１誘電性非反射性ベースフィルムであって、結晶質金属接触フィルム部分とサポートフィルム部分とを包含し、サポートフィルム部分が基体と接触し、サポートフィルム部分が結晶質金属接触フィルム部分以外の物質から成る第１ベースフィルムと；
ｃ．第１ベースフィルムの結晶質金属接触フィルム部分上に付着した第１金属反射性フィルムと；
ｄ．第１金属反射性フィルム上に付着した第１プライマーフィルムと；
ｅ．第１プライマーフィルム上に付着した第２誘電性非反射性ベースフィルムであって、結晶質金属接触フィルム部分とサポートフィルム部分とを包含し、該サポートフィルム部分が第１プライマーフィルムと接触し、該サポートフィルム部分が第２ベースフィルムの結晶質金属接触フィルム部分以外の物質から成る第２ベースフィルムと；
ｆ．第２ベースフィルムの結晶質金属接触フィルム部分上に付着した第２金属反射性フィルムと；
ｇ．第２金属反射性フィルム上に付着した第２プライマーフィルムと；
ｈ．第２プライマーフィルム上に付着した誘電性非反射性フィルムと
を含む物品。
【請求項２８】
誘電性非反射性フィルム上に付着した外部保護オーバーコート層をさらに含む、請求項２７記載の被覆済み物品。
【請求項２９】
透明な非金属性基体がガラスであり、第１ベースフィルムのサポートフィルム部分がスズ酸亜鉛フィルムであり、第１ベースフィルムの結晶質金属接触フィルム部分が酸化亜鉛フィルムであり、第１金属反射性フィルムが銀フィルムであり、第１プライマーフィルムが２２〜３０Åの厚さを有するチタン金属として付着され、第２ベースフィルムのサポートフィルム部分がスズ酸亜鉛フィルムであり、第２ベースフィルムの結晶質金属接触フィルム部分が酸化亜鉛フィルムであり、第２金属反射性フィルムが銀フィルムであり、第２プライマーフィルムが２２〜３０Åの厚さを有するチタン金属として付着され、第２プライマーフィルム上に付着した誘電性非反射性フィルムがスズ酸亜鉛フィルムであり、外部保護オーバーコート層が酸化チタンフィルムである、請求項２８記載の被覆済み物品。
【請求項３０】
高透過率、低放射率の被覆済み物品であって、
ａ．透明な非金属性基体と；
ｂ．該基体上に付着した第１誘電性非反射性ベースフィルムであって、結晶質金属接触フィルム部分とサポートフィルム部分とを包含し、該サポートフィルム部分が基体と接触し、該サポートフィルム部分が結晶質金属接触フィルム部分以外の物質から成る第１ベースフィルムと；
ｃ．第１ベースフィルムの結晶質金属接触フィルム部分上に付着した第１金属反射性フィルムと；
ｄ．第１金属反射性フィルム上に付着した第１プライマーフィルムと；
ｅ．第１プライマーフィルム上に付着した第２誘電性非反射性ベースフィルムであって、酸化亜鉛フィルムである結晶質金属接触フィルム部分と、サポートフィルム部分とを包含し、該サポートフィルム部分が第１プライマーフィルムと接触する酸化亜鉛フィルムの第１層と、結晶質金属接触フィルム部分と接触するスズ酸亜鉛フィルムの第２層とからさらに構成される第２ベースフィルムと；
ｆ．第２ベースフィルムの結晶質金属接触フィルム部分上に付着した第２金属反射性フィルムと；
ｇ．第２金属反射性フィルム上に付着した第２プライマーフィルムと；
ｈ．第２プライマーフィルム上に付着した誘電性非反射性フィルムであって、プライマーフィルム上に付着した酸化亜鉛フィルムの第１層と誘電性非反射性フィルムの第１酸化亜鉛層上に付着したスズ酸亜鉛フィルムの第２層とを包含する誘電性非反射性フィルムと
を含む物品。
【請求項３１】
誘電性非反射性フィルム上に付着した外部保護オーバーコート層をさらに含む、請求項３０記載の被覆済み物品。
【請求項３２】
透明な非金属性基体がガラスであり、第１ベースフィルムのサポートフィルム部分がスズ酸亜鉛フィルムであり、第１ベースフィルムの結晶質金属接触フィルム部分が酸化亜鉛フィルムであり、第１金属反射性フィルムが銀フィルムであり、第１プライマーフィルムが８〜１２Åの厚さを有するチタン金属として付着され、第２金属反射性フィルムが銀フィルムであり、第２プライマーフィルムが８〜１２Åの厚さを有するチタン金属として付着され、外部保護オーバーコート層が酸化チタンフィルムである、請求項３１記載の被覆済み物品。
【請求項３３】
高透過率、低放射率の多層被覆済み物品の製法であって、  ａ．透明な非金属性基体を選択する工程と；
ｂ．該基体上に、結晶質金属接触フィルム部分とサポートフィルム部分とを包含し、該サポートフィルム部分が基体と接触し、該サポートフィルム部分が結晶質金属接触フィルム部分以外の物質から成る誘電性非反射性ベースフィルムを付着させる工程と；
ｃ．ベースフィルムの結晶質金属接触フィルム部分上に金属反射性フィルムを付着させる工程と；
ｄ．金属反射性フィルム上にプライマーフィルムを付着させる工程と；
ｅ．プライマーフィルム上に誘電性非反射性フィルムを付着させる工程と
を含む方法。
【請求項３４】
誘電性非反射性フィルム上に外部保護オーバーコート層を付着させる工程をさらに含む、請求項３３記載の方法。
【請求項３５】
透明な非金属性基体がガラスであり、結晶質金属接触フィルム部分が酸化亜鉛フィルムであり、金属反射性フィルムが銀フィルムであり、プライマーフィルムが２２〜３０Åの厚さを有するチタン金属として付着され、誘電性非反射性フィルムがスズ酸亜鉛フィルムであり、外部保護オーバーコート層が酸化チタンフィルムである、請求項３４記載の方法。
【請求項３６】
高透過率、低放射率の多層被覆済み物品の製法であって、
ａ．透明な非金属性基体を選択する工程と；
ｂ．該基体上に、結晶質金属接触フィルム部分とサポートフィルム部分とを包含し、該サポートフィルム部分が基体と接触し、該サポートフィルム部分が結晶質金属接触フィルム部分以外の物質から成る第１誘電性非反射性ベースフィルムを付着させる工程と；
ｃ．第１ベースフィルムの結晶質金属接触フィルム部分上に第１金属反射性フィルムを付着させる工程と；
ｄ．第１金属反射性フィルム上に第１プライマーフィルムを付着する工程と；
ｅ．第１プライマーフィルム上に、結晶質金属接触フィルム部分とサポートフィルム部分とを包含し、該サポートフィルム部分が第１プライマーフィルムと接触し、該サポートフィルム部分が第２ベースフィルムの結晶質金属接触フィルム部分以外の物質から構成される第２誘電性非反射性ベースフィルムを付着させる工程と；
ｆ．第２ベースフィルムの結晶質金属接触フィルム部分上に第２金属反射性フィルムを付着させる工程と；
ｇ．第２金属反射性フィルム上に第２プライマーフィルムを付着する工程と；
ｈ．第２プライマーフィルム上に誘電性非反射性フィルムを付着させる工程とを含む方法。
【請求項３７】
誘電性非反射性フィルム上に外部保護オーバーコート層を付着させる工程をさらに含む、請求項３６記載の方法。
【請求項３８】
透明な非金属性基体がガラスであり、第１ベースフィルムのサポートフィルム部分がスズ酸亜鉛フィルムであり、第１ベースフィルムの結晶質金属接触フィルム部分が酸化亜鉛フィルムであり、第１金属反射性フィルムが銀フィルムであり、第１プライマーフィルムが２２〜３０Åの厚さを有するチタン金属として付着され、第２ベースフィルムのサポートフィルム部分がスズ酸亜鉛フィルムであり、第２ベースフィルムの結晶質金属接触フィルム部分が酸化亜鉛フィルムであり、第２金属反射性フィルムが銀フィルムであり、第２プライマーフィルムが２２〜３０Åの厚さを有するチタン金属として付着され、第２プライマーフィルム上に付着した誘電性非反射性フィルムがスズ酸亜鉛フィルムであり、外部保護オーバーコート層が酸化チタンフィルムである、請求項３７記載の方法。
【請求項３９】
高透過率、低放射率の多層被覆済み物品の製法であって、
ａ．透明な非金属性基体を選択する工程と；
ｂ．該基体上に、結晶質金属接触フィルム部分とサポートフィルム部分とを包含し、該サポートフィルム部分が基体と接触し、該サポートフィルム部分が結晶質金属接触フィルム部分以外の物質から構成される第１誘電性非反射性ベースフィルムを付着させる工程と；
ｃ．第１ベースフィルムの結晶質金属接触フィルム部分上に、第１金属反射性フィルムを付着させる工程と；
ｄ．第１金属反射性フィルム上に第１プライマーフィルムを付着する工程と；
ｅ．第１プライマーフィルム上に、酸化亜鉛フィルムである結晶質金属接触フィルム部分と、サポートフィルム部分とを包含し、該サポートフィルム部分が第１プライマーフィルムと接触する酸化亜鉛フィルムの第１層と、結晶質金属接触フィルム部分と接触するスズ酸亜鉛フィルムの第２層とからさらに構成される第２誘電性非反射性ベースフィルムを付着させる工程と；
ｆ．第２ベースフィルムの結晶質金属接触フィルム部分上に、第２金属反射性フィルムを付着させる工程と；
ｇ．第２金属反射性フィルム上に第２プライマーフィルムを付着する工程と；
ｈ．第２プライマーフィルム上に、プライマーフィルム上に付着した酸化亜鉛フィルムの第１層と誘電性非反射性フィルムの第１酸化亜鉛層上に付着したスズ酸亜鉛フィルムの第２層とを包含する誘電性非反射性フィルムを付着する工程とを含む方法。
【請求項４０】
誘電性非反射性フィルム上に外部保護オーバーコート層を付着させる工程をさらに含む、請求項３９記載の方法。
【請求項４１】
透明な非金属性基体がガラスであり、第１ベースフィルムのサポートフィルム部分がスズ酸亜鉛フィルムであり、第１ベースフィルムの結晶質金属接触フィルム部分が酸化亜鉛フィルムであり、第１金属反射性フィルムが銀フィルムであり、第１プライマーフィルムが８〜１２Åの厚さを有するチタン金属として付着され、第２金属反射性フィルムが銀フィルムであり、第２プライマーフィルムが８〜１２Åの厚さを有するチタン金属として付着され、外部保護オーバーコート層が酸化チタンフィルムである、請求項４０記載の方法。
【請求項４２】
被覆済み物品を熱処理に暴露する工程をさらに含む請求項３３に記載の方法。
【請求項４３】
熱処理が焼き戻し熱処理である請求項４２に記載の方法。
【請求項４４】
被覆済み物品を熱処理に暴露する工程をさらに含む請求項３６に記載の方法。
【請求項４５】
熱処理が焼き戻し熱処理である請求項４４に記載の方法。